(57)【要約】【課題】  部分的にもしくは不均一にポリマー粒子を含む塗膜の形成を可能とする。【解決手段】  平均粒子径が０．５〜３μｍである低Ｔｇポリマー粒子１と高Ｔｇポリマー粒子２とを不均一に分散含有されている。【選択図】  図１
2007031543.tif 000002
【特許請求の範囲】
【請求項１】
平均粒子径が０．５〜３μｍであって、ガラス転移温度（Ｔｇ）、平均分子量、および架橋化度の少なくとも一つが異なる２種以上のポリマー粒子を分散して含む水性スラリー塗料。
【請求項２】
前記ポリマー粒子の少なくとも１種は、前記ガラス転移温度が３０℃以上５０℃未満の低Ｔｇポリマー粒子であり、他の少なくとも１種は、前記ガラス転移温度が５０℃以上の高Ｔｇポリマー粒子であって、前記低Ｔｇポリマー粒子と前記高Ｔｇポリマー粒子とのＴｇ差が３０℃以上である請求項１に記載の水性スラリー塗料。
【請求項３】
前記ポリマー粒子の少なくとも１種は、前記平均分子量が１０，０００未満の低分子量ポリマー粒子であり、他の少なくとも１種は、前記平均分子量が３０，０００以上の高分子量ポリマー粒子である請求項１又は２に記載の水性スラリー塗料。
【請求項４】
前記架橋化度は水酸基価であり、前記ポリマー粒子の少なくとも１種は、前記水酸基価が９０以下の低架橋性ポリマー粒子であり、他の少なくとも１種は、前記水酸基価が１２０以上の高架橋性ポリマー粒子である請求項１〜３のいずれか１項に記載の水性スラリー塗料。
【請求項５】
前記低Ｔｇポリマー粒子の含有量が９０〜７０質量％であって、前記高Ｔｇポリマー粒子の含有量が１０〜３０質量％である請求項２に記載の水性スラリー塗料。
【請求項６】
前記低分子量ポリマー粒子の含有量が９９．９〜７０質量％であって、前記高分子量ポリマー粒子の含有量が０．１〜３０質量％である請求項３に記載の水性スラリー塗料。
【請求項７】
前記低架橋性ポリマー粒子の含有量が９０〜４０質量％であって、前記高架橋性ポリマー粒子の含有量が１０〜６０質量％である請求項４に記載の水性スラリー塗料。
【請求項８】
着色剤を更に含む請求項１〜７のいずれか１項に記載の水性スラリー塗料。
【発明の詳細な説明】
【技術分野】
【０００１】
本発明は、水性スラリー塗料に関し、詳しくは、水性媒体中に樹脂粒子を粒子状に分散して含む水性スラリー塗料に関する。
【背景技術】
【０００２】
従来より、塗料には溶剤系および水系の塗料があり、いずれの系においても樹脂成分は均一に溶解させるか、エマルション等の形態にして均一に分散させる形態が一般的である。
【０００３】
具体的には、溶剤系では例えば、有機溶剤の中に樹脂成分および硬化剤が溶解されると共に、顔料が必要な場合には顔料が分散されており、さらに各種添加剤が溶解もしくは分散されている。そして、樹脂成分および硬化剤、顔料その他各種添加剤などは、基本的には均一に存在するように調製される。そのため、ＳＰ値（Solubility Parameter；溶解性パラメーター）の違いを利用して塗膜の上下方向で組成を変える技術は知られているが、左右の横方向に変化を持たせることは不可能である。
【０００４】
また、エマルションタイプの塗料では、樹脂は必ずしも溶解状態にはないが、エマルション粒子の径がサブミクロン以下のオーダーであるために、上記の溶剤系と同様に均一に塗膜形成される。エマルションの一部を組成の異なるエマルションに代えて塗膜性能に変化を与える塗料もあるが、上記のように粒子径が小さいため、系としてはやや不均一な系となっているものの、その効果は小さい。
【０００５】
上記のように、従来より用いられている塗料の多くは均一系であるために、広範な複数の色を発現させることは可能であるが、斑模様や深み感のある模様、あるいは見る角度によって色相が変化する等の特殊な意匠的効果を発現する図柄を得ることは困難である。
【０００６】
上記に関連して、イエロー、シアン、マゼンタ、ホワイト、ブラックの５色の原色スラリー塗料とクリア塗料とを任意に組み合わせて調色し、広範囲の色を発現させる方法に関する開示がある（例えば、特許文献１参照）。
【特許文献１】特開平１１−２７９４４４号公報
【発明の開示】
【発明が解決しようとする課題】
【０００７】
しかしながら、上記の方法は、いずれの塗料も均一系に調製され均一の色を発現させることを目的としたものであるため、各色の軟化温度等の諸性能はおよそ同様に構成されており、したがって被塗物に塗料を付与して焼付を行なう際は各色とも同様に溶融してしまう。そのため、斑模様や深み感のある立体的な模様、見る角度によって色変化する図柄などのような意匠的な模様を形成することには適さない。
【０００８】
斑模様や深み感のある模様、見る角度によって色変化する図柄などのような意匠的な効果を実現させるためには、焼付時に複数色の塗料全てが同時に溶融等して変化してしまわずに部分的に粒子の形状が残るように構成することが重要である。
【０００９】
本発明は、上記に鑑みなされたものであり、海島構造や分布構造などが形成されるように、被塗物に部分的にもしくは不均一にポリマー粒子を含む塗膜を形成することができる水性スラリー塗料を提供することを目的とし、該目的を達成することを課題とする。
【課題を解決するための手段】
【００１０】
本発明は、塗料中の樹脂成分を、ガラス転移温度や平均分子量、架橋性を示す架橋化度（例えば水酸基価）の異なる２種以上のポリマー粒子で構成することが、斑模様や深み感のある模様、あるいは見る角度によって色が変化する図柄を形成できるほか、耐傷性などの塗膜耐性を向上させ得るとの知見を得、かかる知見に基づいて達成されたものである。
【００１１】
前記目的を達成するために、本発明の水性スラリー塗料は、平均粒子径が０．５〜３μｍであって、ガラス転移温度（以下、「Ｔｇ」と略記することがある。）、平均分子量、および架橋化度の少なくとも一つが異なる２種以上のポリマー粒子を分散含有して構成したものである。
【００１２】
本発明の水性スラリー塗料においては、樹脂成分としてポリマー粒子を含むと共に、該ポリマー粒子として、ガラス転移温度（Ｔｇ）、平均分子量、および架橋化度（特に水酸基価）の少なくとも一つが異なる、すなわち熱特性の異なる２種以上を用いることで、被塗物への付与後に加熱して焼付を行なう段階で、ポリマー粒子の一部を溶融させ、低溶融粘度にし、または低硬度に硬化させると共に、他の部分を溶融させず、高溶融粘度にし、または高硬度に硬化させる、換言すれば、所定の平均粒子径の範囲（０．５〜３μｍ）では複数種のポリマー粒子が不均一に存在し得るように構成することで、焼付後にも部分的にポリマー粒子の一部が塗膜中に粒子状の形態で取り残されるので、塗膜中に海島構造や粒子の存在率が変化する分布構造など、斑模様、深み感、見る角度によって色相が変化する等の効果を生じさせたり、耐傷性や耐チッピング性等の塗膜耐性を向上させ得る構造を形成することができる。
【００１３】
具体的には、Ｔｇもしくは平均分子量を変えて各ポリマー粒子の軟化温度もしくは溶融粘度を色相毎に変えることで、被塗物に付与した後の加熱時に、軟化温度もしくは溶融粘度の高いポリマー粒子については粒子形状を保持し、軟化温度もしくは溶融粘度の低いポリマー粒子については溶融を起こして粒子形状が保てなくなる構成とし、０．５〜３μｍの平均粒子径の粒径範囲において、低Ｔｇポリマー粒子と高Ｔｇポリマー粒子とを分けて、あるいは低分子量ポリマー粒子と高分子量ポリマー粒子とを分けて存在させて不均一をつくるようにするので、加熱後の塗膜中に海島構造や分布構造の形成が可能となり、斑模様、深み感、見る角度によって色相が変化する等の意匠的効果を得るのに有効である。
【００１４】
Ｔｇによる場合は、さらに塗膜の耐傷性等の塗膜耐性を向上させる機能的効果を得ることもできる。
【００１５】
特に平均分子量を複数種のポリマー粒子間で変える態様では、例えば海島構造の海部と島部とで樹脂組成を変える必要がなく、色以外均一な塗膜形成が可能となるので、塗膜の耐久性向上の点でも有利である。
【００１６】
また、架橋化度（特に水酸基価）を変え、被塗物に付与した後の加熱による各ポリマー粒子の架橋密度を色相毎に変えることで、加熱時に部分的に高硬度もしくは変形可能な低硬度の領域が形成されるように、０．５〜３μｍの平均粒子径の粒径範囲において低架橋性ポリマー粒子と高架橋性ポリマー粒子とを分けて存在させ不均一をつくるようにするので、上記同様に加熱後の塗膜中に海島構造や分布構造の形成が可能となり、耐傷性、耐チッピング性等の塗膜耐性を効果的に向上させることができる。
【００１７】
ポリマー粒子の平均粒子径の範囲が０．５〜３μｍであると、塗料はスラリー状に構成されており、不均一な分散状態を好適に形成し得ることから、この範囲よりも１桁小さい均一な従来の溶解塗液やエマルション等では得られない、斑模様、立体感、見る角度に起因して生ずる色相変化などの意匠的効果が得られる。
【００１８】
ガラス転移温度の異なる２種以上のポリマー粒子で構成する場合、ポリマー粒子の少なくとも１種を、ガラス転移温度（Ｔｇ）が３０℃以上５０℃未満の低Ｔｇポリマー粒子とし、該少なくとも１種を除いた他の少なくとも１種を、ガラス転移温度が５０℃以上の高Ｔｇポリマー粒子とすると共に、低Ｔｇポリマー粒子と高Ｔｇポリマー粒子とのＴｇ差を３０℃以上とすることが効果的である。
【００１９】
この場合、塗膜中に溶融温度の異なるポリマー粒子を不均一に存在させたことに由来して海島構造や分布構造の形成をより容易に行なえ、斑模様、深み感、見る角度によって色相が変化する等の意匠的効果を得るのに効果的である。
【００２０】
また、同様の理由から、低Ｔｇポリマー粒子の含有量が９０〜７０質量％であって、高Ｔｇポリマー粒子の含有量が１０〜３０質量％である場合が特に望ましい。
【００２１】
平均分子量の異なる２種以上のポリマー粒子で構成する場合、ポリマー粒子の少なくとも１種を、平均分子量が１０，０００未満の低分子量ポリマー粒子とし、該少なくとも１種以外の他の少なくとも１種を、平均分子量が３０，０００以上の高分子量ポリマー粒子とすることが効果的である。
【００２２】
この場合、塗膜中に溶融粘度の異なるポリマー粒子を不均一に存在させたことに由来して海島構造や分布構造の形成をより容易に行なえ、斑模様、深み感、見る角度によって色相が変化する等の意匠的効果を得るのに効果的である。
【００２３】
また、同様の理由から、低分子量ポリマー粒子の含有量が９９．９〜７０質量％であって、高分子量ポリマー粒子の含有量が０．１〜３０質量％である場合が特に望ましい。
【００２４】
架橋化度の異なる２種以上のポリマー粒子で構成する場合、ポリマー粒子の少なくとも１種を水酸基価が９０以下の低架橋性ポリマー粒子とし、該少なくとも１種以外の他の少なくとも１種を水酸基価が１２０以上の高架橋性ポリマー粒子とすることが効果的である。
【００２５】
この場合、塗膜中に架橋密度（架橋後の硬度）の異なるポリマー粒子が不均一に存在させたときに、島部が高硬度に架橋された海島構造や、膜表面部がより高硬度に架橋してなる構造などの形成がより容易となり、耐傷性、耐チッピング性等の塗膜耐性を向上させるのに効果的である。
【００２６】
ここで、架橋化基については、ポリマー粒子が水酸基を有する場合を中心に説明したが、架橋に関する官能基としては水酸基以外に、カルボキシル基、グリシジル基などが含まれている場合についても同様の効果が得られる。
【００２７】
また、同様の理由から、低架橋性ポリマー粒子の含有量が９０〜４０質量％であって、高架橋性ポリマー粒子の含有量が１０〜６０質量％である場合がより望ましい。
【００２８】
本発明の水性スラリー塗料は、前記ポリマー粒子と共に、着色剤を更に用いて有色の塗料に構成することができる。２種以上のポリマー粒子として、例えばある色相に着色されたポリマー粒子と、該色相と異なる色相に着色された若しくは無着色の（クリアな）ポリマー粒子とを含む塗料に構成することができる。
【発明の効果】
【００２９】
本発明によれば、海島構造や分布構造などが形成されるように、被塗物に部分的にもしくは不均一にポリマー粒子を含む塗膜を形成することができる水性スラリー塗料を提供することができる。
【発明を実施するための最良の形態】
【００３０】
以下、本発明の水性スラリー塗料について詳細に説明する。
本発明の水性スラリー塗料は、２種以上のポリマー粒子を分散状態にして含んでなり、好ましくは着色剤を含んでなり、必要に応じて更に他の成分を含んでいてもよい。
【００３１】
−ポリマー粒子−
本発明の水性スラリー塗料は、少なくとも２種のポリマー粒子を含有し、具体的にはガラス転移温度（Ｔｇ）、平均分子量、および架橋化度の少なくとも一つが異なるポリマー粒子を少なくとも２種混合してなるものである。
【００３２】
前記ポリマー粒子としては、特に粒状の樹脂であればいずれでもよく、例えば、アクリル樹脂、ポリウレタン樹脂、ポリエステル樹脂、メラミン樹脂、若しくはこれらの混合物等の樹脂成分を粒子状にして好適に使用することができる。また、必要に応じて、ポリイソシアネート等の架橋成分も含まれる。
【００３３】
粒子状のポリマーは、例えば、有機溶剤にモノマーを溶解し、有機溶剤中で重合反応を行なってポリマー化させて得た樹脂溶液（油相）を水相中に添加して分散機を用いて分散、懸濁することにより好適に調製することができる。前記分散機には、ホモジナイザー等が挙げられる。上記方法以外に、転相乳化等によっても調製が可能である。
【００３４】
前記有機溶剤には、特に制限はなく、例えば、キシレン、トルエン、酢酸エチル、メチルエチルケトン等が使用可能である。また、前記モノマーには、合成しようとするポリマーを構成する単量体を適宜選択すればよい。
【００３５】
前記水相としては、水または、水に相溶性のアルコール等の溶剤を合成に支障のない範囲で加えた水溶液などが好適であり、さらに界面活性剤等を加えてもよい。
【００３６】
前記ポリマー粒子の平均粒子径は、０．５〜３μｍの範囲とする。平均粒子径が、０．５μｍ未満であると塗膜の均一性が低下し、３μｍを超えると塗膜外観の平滑性が低下する。この平均粒子径は、フロー式粒子像解析装置ＦＰＩＡ−２１００（シスメックス（株）製）を用いて測定されるものである。
【００３７】
前記平均粒子径のうち、好ましくは１〜３μｍであり、より好ましくは１〜２μｍである。
【００３８】
Ｔｇの異なるポリマー粒子の混合による場合は、塗膜中に軟化温度の違う粒子を任意に存在させる、つまり熱で軟化して粒子形状を維持できる領域とできない領域とを存在させることができる。
【００３９】
したがって、粒子形状を維持できない領域（海部）中に粒子形状が維持された領域（島部）が残って海島構造や粒子の存在する領域に分布のある分布構造が形成され、斑模様や深み感のある図柄、見る角度により色が変化する意匠的効果が得られる。
【００４０】
具体的には、例えば図１に示すように、軟化温度の低い赤色の低Ｔｇ（または低分子量）ポリマー粒子１および軟化温度の高い青色の高Ｔｇ（または高分子量）ポリマー粒子２の２種を、分散して不均一に含むスラリー塗料を用いた場合、被塗物に塗布し加熱した後、図２に示すように、低Ｔｇ（または低分子量）ポリマー粒子１が溶融して粒子形状を失った赤色中に青色の高Ｔｇ（または高分子量）ポリマー粒子２が粒子状に残った石目調の斑模様が得られる。
【００４１】
なお、本発明において、ガラス転移温度（Ｔｇ）は、示差走査熱量測定法（ＤＳＣ：Ｄｉｆｆｅｒｅｎｔｉａｌ Ｓｃａｎｎｉｎｇ Ｃａｌｏｒｉｍｅｔｒｙ）により容易に求めることができる。
【００４２】
また、図３に示すように、軟化温度の低いクリアな低Ｔｇ（または低分子量）ポリマー粒子３および軟化温度の高い青色の高Ｔｇ（または高分子量）ポリマー粒子４の２種を分散して不均一に含むスラリー塗料を、図４に示すように赤色板５上に塗布して塗膜形成した場合、加熱後低Ｔｇ（または低分子量）ポリマー粒子３が溶融して粒子形状を失った中に青色の高Ｔｇ（または高分子量）ポリマー粒子４が粒子状に残って見る角度により色が変化する塗膜が得られる。
【００４３】
この場合、図４に示すように、塗膜面の法線方向（正面）から見た場合は下地の赤色と青色とが混ざって紫調に見え、塗膜面の斜め方向から見た場合は下地の赤色が見えなくなって青色のみが見えるようになる。
【００４４】
上記とは別に、高Ｔｇポリマー粒子と低Ｔｇポリマー粒子とを混合した塗料では、図５に示すように、高Ｔｇポリマー粒子６中に埋もれるようにして低Ｔｇポリマー粒子７が不均一に存在するときには、塗膜全体は基本的には高Ｔｇ側のポリマー粒子の物性を示し強固な塗膜となるが、例えば石などの衝突（チッピング）を受けた場合には、高Ｔｇポリマー粒子からなる部分が破壊されても低Ｔｇポリマー粒子からなる部分で衝撃を吸収、緩和し得るように機能し、塗膜自体の破壊が回避される。
【００４５】
逆に、図６−（ａ）に示すように、低Ｔｇポリマー粒子８が溶融した中に高Ｔｇポリマー粒子９が不均一に分散されて存在するときには、塗膜全体は基本的には低Ｔｇ側のポリマー粒子の物性を示し、耐傷性が向上する。つまり、図６−（ｂ）に示すように、塗膜表面に存在する高Ｔｇポリマー粒子に負荷が加わっても低Ｔｇポリマー粒子からなる部分で負荷が吸収、緩和され、塗膜の破壊が回避でき、耐傷性は向上する。また、低Ｔｇのポリマーを用いた場合に劣化しやすい耐汚れ性、耐酸性（酸性雨に対する耐性を含む。）は高Ｔｇポリマー粒子によって劣化が抑えられる。
【００４６】
複数種のうち少なくとも２種のポリマー粒子のガラス転移温度（Ｔｇ）を変える場合、Ｔｇが３０℃以上５０℃未満である低Ｔｇポリマー粒子の少なくとも１種と、Ｔｇが５０℃以上である高Ｔｇポリマー粒子の少なくとも１種とを、低Ｔｇポリマー粒子と高Ｔｇポリマー粒子とのＴｇ差が３０℃以上となるように混合することが好適である。５０℃を閾値とすると塗膜の耐久性の点で有効であり、Ｔｇ差を３０℃以上とすると、斑模様とし、深み感のある模様とし、あるいは見る角度により色が変化する図柄とするのに効果的である。
【００４７】
上記のうち、低Ｔｇポリマー粒子のＴｇは、３０℃以上４０℃未満であって、高Ｔｇポリマー粒子のＴｇは、６０℃以上８０℃以下である態様がより好ましく、更にはこれに加えて前記Ｔｇ差が４０℃以上である態様が特に好ましい。
【００４８】
Ｔｇを変えるには、樹脂の種類を適宜所望のＴｇの組合せとなるように選択する以外に、架橋剤などの硬化剤を添加して調整することも可能である。硬化剤には、メラミン、ポリイソシアネート等を好適に用いることができる。
【００４９】
Ｔｇの異なるポリマー粒子の混合による場合、特に斑模様や深み感あるいは見る方向によって色が変化する等の意匠的効果を目的とするときには、低Ｔｇポリマー粒子の含有量が９９．９〜７０質量％であって、高Ｔｇポリマー粒子の含有量が０．１〜３０質量％であるのが好ましく、また、耐傷性等の塗膜耐性を向上させる機能的効果を目的とするときには、低Ｔｇポリマー粒子の含有量が９０〜４０質量％であって、高Ｔｇポリマー粒子の含有量が１０〜６０質量％であるのが好ましい。更に前記意匠的効果と機能的効果の双方をともに満足する観点からは、低Ｔｇポリマー粒子の含有量が９０〜７０質量％であって、高Ｔｇポリマー粒子の含有量が１０〜３０質量％であるのが好ましく、更には低Ｔｇポリマー粒子の含有量が９０〜８０質量％であって、高Ｔｇポリマー粒子の含有量が１０〜２０質量％であるのがより好ましい。
【００５０】
平均分子量の異なるポリマー粒子の混合による場合は、塗膜中で溶融した際の粘度が違う粒子を任意に存在させる、つまり熱で溶融したときに流動する若しくは流動しやすい領域と流動しない若しくは流動しにくい領域とを存在させることができる。
【００５１】
この場合も、上記のようにＴｇの異なるポリマー粒子で構成する場合と同様に、粒子の部分を維持できず流動性を示す領域（海部）中に、溶融しつつも流動せずに粒子の部分が維持された領域（島部）が残って海島構造や分布構造が形成され、斑模様や深み感のある図柄、見る角度により色が変化する意匠的効果が得られる。具体的な例についても同様である。
【００５２】
ここで、平均分子量とは、重量平均分子量をいい、ゲルパーミエーションクロマトグラフィ（東ソー（株）製）を用いて容易に測定されるものである。
【００５３】
複数種のうち少なくとも２種のポリマー粒子の平均分子量を変える場合、平均分子量が１０，０００未満の低分子量ポリマー粒子の少なくとも１種と、平均分子量が３０，０００以上の高分子量ポリマー粒子の少なくとも１種とを混合することが好適である。１０，０００、３０，０００を閾値とすると塗膜物性及び塗膜外観の点で有効であり、平均分子量が１０，０００より大きい低分子量ポリマー粒子と３０，０００未満の高分子量ポリマー粒子との混合では、斑模様とし、深み感のある模様とし、あるいは見る角度により色が変化する図柄とする効果が小さくなることがある。
【００５４】
上記のうち、低分子量ポリマー粒子の平均分子量が、５，０００以上１０，０００未満であって、高分子量ポリマー粒子の平均分子量が、３０，０００以上４０，０００以下である態様がより好ましい。
【００５５】
平均分子量の異なるポリマー粒子の混合による場合、低分子量ポリマー粒子の含有量が９９．９〜７０質量％であって、高分子量ポリマー粒子の含有量が０．１〜３０質量％であるのが好ましく、更には低分子量ポリマー粒子の含有量が９０〜８０質量％であって、高分子量ポリマー粒子の含有量が１０〜２０質量％であるのがより好ましい。
【００５６】
架橋化度の異なるポリマー粒子の混合による場合は、塗膜中に加熱により架橋密度が異なる粒子を任意に存在させる、つまり熱で架橋して高硬度に硬化する領域（高架橋密度域）と変形可能な程度に固まる領域（低架橋密度域）とを存在させることができる。
【００５７】
架橋化度は、被塗物に付与された後の加熱（焼付）で得られるポリマー粒子部分の架橋密度をいい、ポリマー粒子中の架橋性官能基数、水酸基価を変える方法、塗膜中の触媒量を変える方法、塗膜への架橋剤の量を変える方法、架橋系を変える方法、等によって調整することができる。
【００５８】
架橋性官能基には、水酸基、カルボキシル基、グリシジル基などが含まれ、中でも水酸基が好ましい。
【００５９】
この場合、架橋化度の異なるポリマー粒子の混合による場合も前記Ｔｇによる場合と同様に、図５に示すように、高硬度に硬化した高架橋密度域（海部）６に埋もれるように変形可能な低架橋密度域（島部）７ができて海島構造や分布構造が形成され、表面強固でありながら耐チッピング性に優れた塗膜が得られ、また逆に、図６に示すように、変形可能な低架橋密度域（海部）８中に高硬度に硬化した高架橋密度域（島部）９が残って海島構造や分布構造が形成され、耐汚れ性、耐酸性を備えつつ耐傷性に優れた塗膜が得られる。
【００６０】
水酸基価を変える方法は好適であり、具体的な例として、アクリルポリマー中のヒドロキシ（メタ）アクリレートの量を変えることにより行なえる。
前記水酸基価は、モノマー組成から計算により求めることができる。
【００６１】
上記のうち、水酸基価が９０以下の低架橋性ポリマー粒子の少なくとも一種と、水酸基価が１２０以上の高架橋性ポリマー粒子の少なくとも１種とを混合することが好適である。水酸基価が９０より大きい低架橋性ポリマー粒子と１２０未満の高架橋性ポリマー粒子との混合では、耐傷性、耐チッピング性等の塗膜耐性に対する向上効果が小さくなることがある。
【００６２】
上記のうち、低架橋性ポリマー粒子の水酸基価が、７０以上９０以下であって、高架橋性ポリマー粒子の水酸基価が、１５０以上１８０以下である態様がより好ましい。
【００６３】
架橋化度（好ましくは水酸基価）の異なるポリマー粒子の混合による場合、低架橋性ポリマー粒子の含有量が９０〜４０質量％であって、高架橋性ポリマー粒子の含有量が１０〜６０質量％であるのが好ましく、低架橋性ポリマー粒子の含有量が９０〜７０質量％であって、高架橋性ポリマー粒子の含有量が１０〜３０質量％であるのがより好ましい。
【００６４】
本発明の水性スラリー塗料は、水等に少なくともポリマー粒子が０．５〜３μｍの平均粒子径にて分散されてなるスラリーであり、ポリマー粒子の水性スラリー塗料中における質量としては、該塗料の全質量に対して、３０〜６０質量％が好ましく、４０〜５０質量％がより好ましい。
【００６５】
−着色剤−
本発明の水性スラリー塗料は、前記ポリマー粒子と共に、着色剤を用いて好適に構成することができる。前記２種以上のポリマー粒子の１種もしくは２種、あるいは３種以上を着色して構成することにより、種々の斑模様や深み感のある模様、見る角度により色が複数色に変化する意匠的効果を得ることができる。
【００６６】
着色剤には、顔料、染料等が含まれ、適宜選択することができる。顔料としては、特に制限はないが、例えば、フタロシアニン、ペリレン、キナクリドン、カーボンブラックなどが好適である。
【００６７】
前記染料としては、特に制限はないが、例えば、フタロシアニン、ペリレン、キナクリドンなどが好適である。
【００６８】
着色剤の水性スラリー塗料中における質量としては、前記ポリマー粒子１種の質量に対して、０．１〜５質量％が好ましく、０．１〜２質量％がより好ましい。着色剤の量が前記範囲内であると、着色濃度が良好であり、意匠的効果の点でも有効である。
【００６９】
本発明の水性スラリー塗料には、前記ポリマー粒子および着色剤以外に、界面活性剤、増粘剤、湿潤剤、表面調整剤、紫外線吸収剤などの添加剤を加えることができる。
【００７０】
前記界面活性剤としては、例えばポリオキシエチレンアルキルエーテル、ポリオキシエチレン脂肪酸エステル等が挙げられ、前記増粘剤としては、例えばアルカリ増粘型増粘剤、ウレタン変性ポリエーテル系増粘剤等が挙げられる。
【００７１】
本発明の水性スラリー塗料は、例えば、既述のように有機溶剤にモノマーを溶解してポリマー化させて得た樹脂溶液（油相）を水相中に添加して分散機を用いて懸濁液とし、この懸濁液中の有機溶剤の量が所望の範囲となるように必要に応じて加熱等して脱溶剤を行ない、必要に応じ前記添加剤を加えることにより好適に調製できる。着色剤を加える場合、着色剤は懸濁前に予め前記樹脂溶液に加えるか、または懸濁液中に、もしくは脱溶剤後に他の添加剤を加える段階で加えることができる。
【実施例】
【００７２】
以下、実施例によって本発明をより具体的に説明する。但し、本発明はこれらの実施例に限定されるものではない。
【００７３】
（水系スラリー塗料の調製）
−ポリマー溶液の調製−
攪拌装置、温度調節器、還流管を備えた反応装置にキシレン７２部を仕込み、１２０℃に昇温した。滴下槽にメチルメタクリレート４５部と２−エチルヘキシルアクリレート５部とスチレン３０部と２−ヒドロキシエチルメタクリレート２０部とを仕込み、その後この混合液にアゾビスイソブチロニトリル（和光純薬工業（株）製；重合開始剤）３部を溶解させて、仕込んであるキシレン中に滴下した。滴下後、１時間保温した後、予めキシレン１０部に溶解させておいた重合開始剤０．５部を１時間かけて滴下し、さらに１時間保温してポリマー溶液を得た。このとき、ポリマーは、重量平均分子量が１５，０００であり、ガラス転移温度（Ｔｇ）が７９℃であった。
【００７４】
続いて、得られたポリマー溶液に、ブロックイソシアネート硬化剤（ＭＥＫオキシムＨＤＩイソシアヌレート；旭化成ケミカルズ（株）製；以下同様。）４０部とジブチル錫ジラウレート０．５部とを加え、下記表１に示す組成よりなるポリマー溶液１を調製した。
【００７５】
また、上記のポリマー溶液１の調製と同様の操作を行なって、下記表１に示す組成よりなるポリマー溶液２〜５を調製した。
【００７６】
【表１】
2007031543.tif 000003
【００７７】
なお、ＳＰ値は、溶剤等への溶けやすさを表す溶解性パラメーター（Solubility Parameter）であり、モノマー組成より計算にて求めることが可能である（ＳＰ値の計算方法は、Polymer Engineering and Science, February, 1974 Vol.14 No.2 147〜154に基づく。）。ＳＰ値が大きいほど極性は大きい。重量平均分子量は、ゲルパーミエーションクロマトグラフィ（東ソー（株）製）により測定したものであり、Ｔｇは計算により求めたものである。測定については、以下同様である。
【００７８】
−クリアスラリー塗料の調製−
水９８部とエマルゲン１２３Ｐ（花王（株）製；ノニオン系界面活性剤）２部とからなる水溶液に、上記より得たポリマー溶液１を１００部加え、ホモジナイザー（特殊機化工業（株）製）を用いて回転数１２，０００ｒ.ｐ.ｍ.で攪拌し、懸濁液を得た。得られた懸濁液を加熱残分が４０％になるように脱溶剤を行なった後、会合性ウレタン系増粘剤ＲＭ−８Ｗ（ロームアンドハース社製）１部を添加し、クリアスラリー塗料（１）を調製した。
【００７９】
また、クリアスラリー塗料（１）の調製において、ポリマー溶液１をポリマー溶液２〜４に代えたこと以外、前記ポリマー溶液１の場合と同様の操作を行なって、クリアスラリー塗料（２）〜（４）を調製した。
【００８０】
上記より得たクリアスラリー塗料のフロー式粒子像解析装置ＦＰＩＡ−２１００（シスメックス（株）製）を用いて測定した平均粒子径は、いずれも２μｍであった。
【００８１】
−ブルースラリー塗料の調製−
９４部のポリマー溶液１に対して、青色顔料（フタロシアニンブルー）６部を加えて均一に混合した。この混合液１００部を、水９８部とエマルゲン１２３Ｐ（花王（株）製；ノニオン系界面活性剤）２部とからなる水溶液に加え、ホモジナイザー（特殊機化工業（株）製）を用いて回転数１２，０００ｒ.ｐ.ｍ.で攪拌し、懸濁液を得た。得られた懸濁液を加熱残分が４０％になるように脱溶剤を行なった後、会合性ウレタン系増粘剤ＲＭ−８Ｗ（ロームアンドハース社製）１部を添加し、ブルースラリー塗料（１）を調製した。
【００８２】
また、ブルースラリー塗料（１）の調製において、ポリマー溶液１をポリマー溶液２〜５に代えたこと以外、前記ブルースラリー塗料（１）の場合と同様の操作を行なって、ブルースラリー塗料（２）〜（５）を調製した。
【００８３】
上記より得たブルースラリー塗料の前記と同様にして測定した平均粒子径は、いずれも２μｍであった。
【００８４】
（実施例１）
上記より得たクリアスラリー塗料（２）８０部とブルースラリー塗料（１）２０部とを混合し、得られたスラリー塗料を、予め赤色塗料で塗装された銅板上にエアスプレーで吹き付け、乾燥層厚が３０μｍとなるように塗装した。塗装後、１５０℃で３０分間焼付けて乾燥塗膜を得た。
【００８５】
（実施例２〜５、比較例１）
実施例１において、クリアスラリー塗料とブルースラリー塗料との混合種類、混合割合を下記表２に示すように変更したこと以外、実施例１と同様にして、乾燥塗膜を得た。
【００８６】
【表２】
2007031543.tif 000004
【００８７】
（評価１）
実施例１〜５及び比較例１で得た塗膜を目視により観察すると共に、下記の評価基準にしたがって評価した。評価結果を下記表３に示す。
［評価基準］
○：塗膜面が斑模様に見え、あるいは見る角度により色が変化した。
×：塗膜面は全体的に均一色であり、見る角度による色の変化も認められなかった。
【００８８】
【表３】
2007031543.tif 000005
【００８９】
前記表３に示すように、実施例では、斑模様に見え、あるいは見る角度により色が変化する意匠性効果のある塗膜が得られたのに対し、比較例では、均一な単一色しか得られず、見る角度を変えても色の変化は得られなかった。
【００９０】
（実施例６）
−アクリル樹脂１の調製−
攪拌装置、温度調節器、還流管を備えた反応装置にキシレン７２部を仕込み、１２０℃に昇温した。滴下槽にメチルメタクリレート３６部と２−エチルヘキシルアクリレート１３部とスチレン３１部と２−ヒドロキシエチルメタクリレート２０部とを仕込み、その後この混合液にアゾビスイソブチロニトリル（和光純薬工業（株）製；重合開始剤）３部を溶解させて、仕込んであるキシレン中に滴下した。滴下後、１時間保温した後、予めキシレン１０部に溶解させておいた重合開始剤０．５部を１時間かけて滴下し、さらに１時間保温してアクリル樹脂１の樹脂溶液を得た。このアクリル樹脂１のガラス転移温度（Ｔｇ）は５８℃であった。
【００９１】
−アクリル樹脂２の調製−
攪拌装置、温度調節器、還流管を備えた反応装置にキシレン７２部を仕込み、１２０℃に昇温した。滴下槽にメチルメタクリレート１３部と２−エチルヘキシルアクリレート４６部とスチレン２１部と２−ヒドロキシエチルメタクリレート２０部とを仕込み、その後この混合液にアゾビスイソブチロニトリル（和光純薬工業（株）製；重合開始剤）３部を溶解させて、仕込んであるキシレン中に滴下した。滴下後、１時間保温した後、予めキシレン１０部に溶解させておいた重合開始剤０．５部を１時間かけて滴下し、さらに１時間保温してアクリル樹脂２の樹脂溶液を得た。このアクリル樹脂２のガラス転移温度（Ｔｇ）は−５℃であった。
【００９２】
−スラリー塗料の調製−
上記より得たアクリル樹脂１の樹脂溶液１００部に、ＭＥＫオキシムでブロックしたＨＤＩイソシアヌレート硬化剤４０部とジブチル錫ジラウレート０．５部とを加え、ポリマー溶液を得た。水９８部とエマルゲン１２３Ｐ（花王（株）製；ノニオン系界面活性剤）２部とからなる水溶液に、上記のポリマー溶液１００部を加え、ホモジナイザー（特殊機化工業（株）製）を用いて回転数１５，０００ｒ.ｐ.ｍ.で攪拌し、懸濁液を得た。得られた懸濁液を加熱残分が４０％になるように脱溶剤を行なった後、会合性ウレタン系増粘剤ＲＭ−８Ｗ（ロームアンドハース社製）１部を添加し、アクリル樹脂１のスラリー溶液を調製した。このスラリー溶液の実施例１と同様の方法で測定した平均粒子径は１μｍであった。
【００９３】
次いで、アクリル樹脂１のスラリー溶液の調製において、アクリル樹脂１をアクリル樹脂２に代えたこと以外は前記同様にして、アクリル樹脂２のスラリー溶液を調製した。また、同様にして測定した平均粒子径は２μｍであった。
【００９４】
次に、アクリル樹脂１のスラリー溶液３０部とアクリル樹脂２のスラリー溶液７０部とを混合し、Ｔｇの異なる２種の樹脂粒子を含むスラリー塗料を得た。
【００９５】
そして、得られたスラリー塗料を、予め電着塗料、中塗り塗料、ベース塗料を塗装した銅板に、エアスプレーで吹きつけ、乾燥層厚が３０μｍとなるように塗装した。塗装後、１５０℃で３０分間焼付けて乾燥塗膜を得た。
【００９６】
（実施例７）
実施例６で得たアクリル樹脂２の樹脂溶液１００部に、ＭＥＫオキシムでブロックしたＨＤＩイソシアヌレート硬化剤４０部とジブチル錫ジラウレート０．５部とを加え、ポリマー溶液を得た。水９８部とエマルゲン１２３Ｐ（花王（株）製；ノニオン系界面活性剤）２部とからなる水溶液に、上記のポリマー溶液１００部を加え、ホモジナイザー（特殊機化工業（株）製）を用いて回転数１２，０００ｒ.ｐ.ｍ.で攪拌し、懸濁液を得た。得られた懸濁液を加熱残分が４０％になるように脱溶剤を行なった後、会合性ウレタン系増粘剤ＲＭ−８Ｗ（ロームアンドハース社製）１部を添加し、ＨＤＩイソシアヌレート硬化剤のスラリー溶液を調製した。このスラリー溶液の実施例１と同様の方法で測定した平均粒子径は２μｍであった。
【００９７】
次いで、ＨＤＩイソシアヌレート硬化剤のスラリー溶液の調製において、ＭＥＫオキシムでブロックしたＨＤＩイソシアヌレート硬化剤を、ＭＥＫオキシムでブロックしたＩＰＤＩイソシアヌレート硬化剤（旭化成ケミカルズ（株）製；以下同様。）に代えたこと以外は前記同様にして、ＩＰＤＩイソシアヌレート硬化剤のスラリー溶液を調製した。また、同様にして測定した平均粒子径は１μｍであった。
【００９８】
次に、ＨＤＩイソシアヌレート硬化剤のスラリー溶液８０部とＩＰＤＩイソシアヌレート硬化剤のスラリー溶液２０部とを混合し、硬化剤の異なる２種の樹脂粒子を含むスラリー塗料を得た。
【００９９】
得られたスラリー塗料を実施例６と同様の方法により吹きつけ、塗装、焼付を行なって乾燥塗膜を得た。
【０１００】
（比較例２）
実施例６で得たアクリル樹脂１の樹脂溶液３０部とアクリル樹脂２の樹脂溶液７０部とを混合したものに、ＭＥＫオキシムでブロックしたＨＤＩイソシアヌレート硬化剤４０部とジブチル錫ジラウレート０．５部とを加え、ポリマー混合溶液を得た。水９８部とエマルゲン１２３Ｐ（花王（株）製；ノニオン系界面活性剤）２部とからなる水溶液に、上記のポリマー混合溶液１００部を加え、ホモジナイザー（特殊機化工業（株）製）を用いて回転数１２，０００ｒ.ｐ.ｍ.で攪拌し、懸濁液を得た。得られた懸濁液を加熱残分が４０％になるように脱溶剤を行なった後、会合性ウレタン系増粘剤ＲＭ−８Ｗ（ロームアンドハース社製）１部を添加し、アクリル樹脂１およびアクリル樹脂２の混合樹脂のスラリー溶液を調製した。このスラリー溶液の実施例１と同様の方法で測定した平均粒子径は２μｍであった。
【０１０１】
得られたスラリー塗料を実施例６と同様の方法により吹きつけ、塗装、焼付を行なって乾燥塗膜を得た。
【０１０２】
（比較例３）
実施例６で得たアクリル樹脂２の樹脂溶液１００部に、ＭＥＫオキシムでブロックしたＨＤＩイソシアヌレート硬化剤３２部とＭＥＫオキシムでブロックしたＩＰＤＩイソシアヌレート硬化剤８部とジブチル錫ジラウレート０．５部とを加え、ポリマー溶液を得た。水９８部とエマルゲン１２３Ｐ（花王（株）製；ノニオン系界面活性剤）２部とからなる水溶液に、上記のポリマー溶液１００部を加え、ホモジナイザー（特殊機化工業（株）製）を用いて回転数１２，０００ｒ.ｐ.ｍ.で攪拌し、懸濁液を得た。得られた懸濁液を加熱残分が４０％になるように脱溶剤を行なった後、会合性ウレタン系増粘剤ＲＭ−８Ｗ（ロームアンドハース社製）１部を添加し、ＨＤＩイソシアヌレート硬化剤およびＩＰＤＩイソシアヌレート硬化剤の混合硬化剤のスラリー溶液を調製した。このスラリー溶液の実施例１と同様の方法で測定した平均粒子径は２μｍであった。
【０１０３】
得られたスラリー塗料を実施例６と同様の方法により吹きつけ、塗装、焼付を行なって乾燥塗膜を得た。
【０１０４】
（比較例４）
実施例６で得たアクリル樹脂１の樹脂溶液１００部に、ＭＥＫオキシムでブロックしたＨＤＩイソシアヌレート硬化剤４０部とジブチル錫ジラウレート０．５部とを加え、ポリマー溶液を得た。水９８部とエマルゲン１２３Ｐ（花王（株）製；ノニオン系界面活性剤）２部とからなる水溶液に、上記のポリマー溶液１００部を加え、ホモジナイザー（特殊機化工業（株）製）を用いて回転数１２，０００ｒ.ｐ.ｍ.で攪拌し、懸濁液を得た。得られた懸濁液を加熱残分が４０％になるように脱溶剤を行なった後、会合性ウレタン系増粘剤ＲＭ−８Ｗ（ロームアンドハース社製）１部を添加し、アクリル樹脂１のスラリー溶液を調製した。このスラリー溶液の実施例１と同様の方法で測定した平均粒子径は２μｍであった。
【０１０５】
得られたスラリー塗料を実施例６と同様の方法により吹きつけ、塗装、焼付を行なって乾燥塗膜を得た。
【０１０６】
（比較例５）
実施例６で得たアクリル樹脂２の樹脂溶液１００部に、ＭＥＫオキシムでブロックしたＨＤＩイソシアヌレート硬化剤４０部とジブチル錫ジラウレート０．５部とを加え、ポリマー溶液を得た。水９８部とエマルゲン１２３Ｐ（花王（株）製；ノニオン系界面活性剤）２部とからなる水溶液に、上記のポリマー溶液１００部を加え、ホモジナイザー（特殊機化工業（株）製）を用いて回転数１２，０００ｒ.ｐ.ｍ.で攪拌し、懸濁液を得た。得られた懸濁液を加熱残分が４０％になるように脱溶剤を行なった後、会合性ウレタン系増粘剤ＲＭ−８Ｗ（ロームアンドハース社製）１部を添加し、アクリル樹脂２のスラリー溶液を調製した。このスラリー溶液の実施例１と同様の方法で測定した平均粒子径は２μｍであった。
【０１０７】
得られたスラリー塗料を実施例６と同様の方法により吹きつけ、塗装、焼付を行なって乾燥塗膜を得た。
【０１０８】
（評価２）
実施例６〜７及び比較例２〜５で得た塗膜について下記評価を行なった。評価結果を下記表４に示す。
【０１０９】
１．耐傷性
各塗膜を自動洗車試験機（特注品）にて洗浄し、洗浄後の塗膜の耐傷性を、光沢計（スガ試験機（株）製）により測定した２０°の光沢保持率をみて評価した。光沢保持率は、値が高いほど耐傷性に優れることを示す。
【０１１０】
２．耐汚れ性
各塗膜について、屋外での水平バクロ試験を３ヶ月間（８月〜１０月）実施し、期間経過後水洗した後、試験前後での色差（△Ｅ）を測定して耐光性を評価する指標とし、試験後の塗膜表面の汚れの程度を評価した。△Ｅａｂ値は、値の小さい方が耐汚れ性が良好なことを示す。
【０１１１】
【表４】
2007031543.tif 000006
【０１１２】
前記表４に示すように、実施例では、一般に背反する関係にある耐傷性と耐汚れ性との双方がともに良好な塗膜を得ることができた。これに対し、比較例ではいずれも、耐傷性および耐汚れ性の双方をともに満足する塗膜を形成することはできなかった。
【０１１３】
（実施例８）
−アクリル樹脂３の調製−
攪拌装置、温度調節器、還流管を備えた反応装置にキシレン７２部を仕込み、１２０℃に昇温した。滴下槽にメチルメタクリレート４６部と２−エチルヘキシルアクリレート２４部とスチレン２０部と２−ヒドロキシエチルメタクリレート１０部とを仕込み、その後この混合液にアゾビスイソブチロニトリル（和光純薬工業（株）製；重合開始剤）３部を溶解させて、仕込んであるキシレン中に滴下した。滴下後、１時間保温した後、予めキシレン１０部に溶解させておいた重合開始剤０．５部を１時間かけて滴下し、さらに１時間保温してアクリル樹脂３の樹脂溶液を得た。このアクリル樹脂３のガラス転移温度（Ｔｇ）は３８℃、水酸基価は４３であった。なお、水酸基価は計算により求めた。
【０１１４】
−アクリル樹脂４の調製−
攪拌装置、温度調節器、還流管を備えた反応装置にキシレン７２部を仕込み、１２０℃に昇温した。滴下槽にメチルメタクリレート２７部と２−エチルヘキシルアクリレート２１部とスチレン２２部と２−ヒドロキシエチルメタクリレート３０部とを仕込み、その後この混合液にアゾビスイソブチロニトリル（和光純薬工業（株）製；重合開始剤）３部を溶解させて、仕込んであるキシレン中に滴下した。滴下後、１時間保温した後、予めキシレン１０部に溶解させておいた重合開始剤０．５部を１時間かけて滴下し、さらに１時間保温してアクリル樹脂４の樹脂溶液を得た。このアクリル樹脂４のガラス転移温度（Ｔｇ）は３７℃、前記同様に求めた水酸基価は１２９であった。
【０１１５】
−スラリー塗料の調製−
上記より得たアクリル樹脂３の樹脂溶液１００部に、ＭＥＫオキシムでブロックしたＨＤＩイソシアヌレート硬化剤２０部とジブチル錫ジラウレート０．５部とを加え、ポリマー溶液を得た。水９８部とエマルゲン１２３Ｐ（花王（株）製；ノニオン系界面活性剤）２部とからなる水溶液に、上記のポリマー溶液１００部を加え、ホモジナイザー（特殊機化工業（株）製）を用いて回転数１２，０００ｒ.ｐ.ｍ.で攪拌し、懸濁液を得た。得られた懸濁液を加熱残分が４０％になるように脱溶剤を行なった後、会合性ウレタン系増粘剤ＲＭ−８Ｗ（ロームアンドハース社製）１部を添加し、アクリル樹脂３のスラリー溶液を調製した。このスラリー溶液の実施例１と同様の方法で測定した平均粒子径は２μｍであった。
【０１１６】
次いで、アクリル樹脂３のスラリー溶液の調製において、アクリル樹脂３をアクリル樹脂４に代え、ＨＤＩイソシアヌレート硬化剤の量を２０部から６０部に代え、更にホモジナイザーの回転数を１２，０００ｒ.ｐ.ｍ.から１５，０００ｒ.ｐ.ｍ.に変えたこと以外は前記同様にして、アクリル樹脂４のスラリー溶液を調製した。また、同様にして測定した平均粒子径は１μｍであった。
【０１１７】
次に、アクリル樹脂３のスラリー溶液７０部とアクリル樹脂４のスラリー溶液３０部とを混合し、架橋性（得られる架橋密度）の異なる、すなわち官能基量の異なる２種の樹脂粒子を含むスラリー塗料を得た。
【０１１８】
そして、得られたスラリー塗料を、予め電着塗料、中塗り塗料、ベース塗料を塗装した銅板に、エアスプレーで吹きつけ、乾燥層厚が３０μｍとなるように塗装した。塗装後、１５０℃で３０分間焼付けて乾燥塗膜を得た。
【０１１９】
（比較例６）
実施例８で得たアクリル樹脂３の樹脂溶液７０部とアクリル樹脂４の樹脂溶液３０部とを混合したものに、ＭＥＫオキシムでブロックしたＨＤＩイソシアヌレート硬化剤３２部とジブチル錫ジラウレート０．５部とを加え、ポリマー溶液を得た。水９８部とエマルゲン１２３Ｐ（花王（株）製；ノニオン系界面活性剤）２部とからなる水溶液に、上記のポリマー溶液１００部を加え、ホモジナイザー（特殊機化工業（株）製）を用いて回転数１２，０００ｒ.ｐ.ｍ.で攪拌し、懸濁液を得た。得られた懸濁液を加熱残分が４０％になるように脱溶剤を行なった後、会合性ウレタン系増粘剤ＲＭ−８Ｗ（ロームアンドハース社製）１部を添加し、アクリル樹脂３およびアクリル樹脂４の混合樹脂のスラリー溶液を調製した。このスラリー溶液の実施例１と同様の方法で測定した平均粒子径は２μｍであった。
【０１２０】
得られたスラリー塗料を実施例８と同様の方法により吹きつけ、塗装、焼付を行なって乾燥塗膜を得た。
【０１２１】
（比較例７）
実施例８で得たアクリル樹脂３の樹脂溶液１００部に、ＭＥＫオキシムでブロックしたＨＤＩイソシアヌレート硬化剤２０部とジブチル錫ジラウレート０．５部とを加え、ポリマー溶液を得た。水９８部とエマルゲン１２３Ｐ（花王（株）製；ノニオン系界面活性剤）２部とからなる水溶液に、上記のポリマー溶液１００部を加え、ホモジナイザー（特殊機化工業（株）製）を用いて回転数１２，０００ｒ.ｐ.ｍ.で攪拌し、懸濁液を得た。得られた懸濁液を加熱残分が４０％になるように脱溶剤を行なった後、会合性ウレタン系増粘剤ＲＭ−８Ｗ（ロームアンドハース社製）１部を添加し、アクリル樹脂３のスラリー溶液を調製した。このスラリー溶液の実施例１と同様の方法で測定した平均粒子径は２μｍであった。
【０１２２】
得られたスラリー塗料を実施例８と同様の方法により吹きつけ、塗装、焼付を行なって乾燥塗膜を得た。
【０１２３】
（評価３）
実施例８及び比較例６〜７で得た塗膜について、前記評価２と同様の方法により耐傷性および耐汚れ性の評価を行なった。評価結果を下記表５に示す。
【０１２４】
【表５】
2007031543.tif 000007
【０１２５】
前記表５に示すように、実施例８では、一般に背反する関係にある耐傷性と耐汚れ性との双方がともに良好な塗膜を得ることができた。これに対し、比較例ではいずれも、耐傷性および耐汚れ性の双方をともに満足する塗膜を形成することはできなかった。
【図面の簡単な説明】
【０１２６】
【図１】赤色の低Ｔｇポリマー粒子と青色の高Ｔｇポリマー粒子とが水中に分散された水性スラリー塗料を示す模式図である。
【図２】図１の水性スラリー塗料からなる塗膜面を模式的に表した表面図である。
【図３】クリアな低Ｔｇポリマー粒子と青色の高Ｔｇポリマー粒子とが水中に分散された水性スラリー塗料を示す模式図である。
【図４】赤色板上に設けた図３の水性スラリー塗料からなる塗膜断面を模式的に表した断面図である
【図５】高Ｔｇポリマー粒子中に低Ｔｇポリマー粒子が不均一に分散された塗膜の断面を模式的に表した断面図である。
【図６】（ａ）は低Ｔｇポリマー粒子が溶融した中に高Ｔｇポリマー粒子が不均一に分散した塗膜面を模式的に表した表面図であり、（ｂ）は（ａ）の塗膜の断面を模式的に表した断面図である
【符号の説明】
【０１２７】
１，３…低Ｔｇポリマー粒子、低分子量ポリマー粒子
２，４…高Ｔｇポリマー粒子、高分子量ポリマー粒子
５…赤色板
７，８…低Ｔｇポリマー粒子
６，９…高Ｔｇポリマー粒子
【図１】
2007031543.tif 000008
【図２】
2007031543.tif 000009
【図３】
2007031543.tif 000010
【図４】
2007031543.tif 000011
【図５】
2007031543.tif 000012
【図６】
2007031543.tif 000013